(57)【特許請求の範囲】
【請求項１】
（Ａ）非変性のポリオレフィン樹脂と、（Ｂ）改質剤と、防曇剤とを含有するマスターバッチであって、
前記改質剤（Ｂ）は、エチレン・酢酸ビニル共重合体及びエチレン・不飽和カルボン酸エステル共重合体から選ばれた少なくとも１種であり、
前記防曇剤は、
（Ｃ）アルキルスルホン酸アルカリ金属塩、アルキルアリールスルホン酸アルカリ金属塩及びアルキル硫酸アルカリ金属塩から選ばれた少なくとも１種と、
（Ｄ）炭素数８〜２２の脂肪族カルボン酸と多価アルコールの部分エステルとを含み、
前記改質剤（Ｂ）の含有量は、前記非変性ポリオレフィン樹脂（Ａ）１００質量部に対して４〜８５質量部であり、
前記防曇剤（Ｃ）の含有量は、前記非変性ポリオレフィン樹脂（Ａ）１００質量部に対して０．４〜１６．０質量部であり、前記防曇剤（Ｄ）の含有量は、前記非変性ポリオレフィン樹脂（Ａ）１００質量部に対して４．０〜６０質量部であることを特徴とするマスターバッチ。
【請求項２】
請求項１に記載のマスターバッチを含有することを特徴とする樹脂組成物。
【請求項３】
請求項２に記載の樹脂組成物をフィルム成形に供することを特徴とするポリオレフィン系樹脂フィルムの製造方法。
【請求項４】
（Ａ）非変性のポリオレフィン樹脂と、（Ｂ）改質剤と、防曇剤とを含有するポリオレフィン系樹脂フィルムであって、
前記改質剤（Ｂ）は、エチレン・酢酸ビニル共重合体及びエチレン・不飽和カルボン酸エステル共重合体から選ばれた少なくとも１種であり、
前記防曇剤は、
（Ｃ）アルキルスルホン酸アルカリ金属塩、アルキルアリールスルホン酸アルカリ金属塩及びアルキル硫酸アルカリ金属塩から選ばれた少なくとも１種と、
（Ｄ）炭素数８〜２２の脂肪族カルボン酸と多価アルコールの部分エステルとを含み、
前記改質剤（Ｂ）の含有量は、前記非変性ポリオレフィン樹脂（Ａ）１００質量部に対して０．４〜８０質量部であり、
前記防曇剤（Ｃ）の含有量は、前記非変性ポリオレフィン樹脂（Ａ）１００質量部に対して０．０３〜６．００質量部であり、前記防曇剤（Ｄ）の含有量は、前記非変性ポリオレフィン樹脂（Ａ）１００質量部に対して０．２６〜６．８９質量部であることを特徴とするポリオレフィン系樹脂フィルム。
【請求項５】
請求項４に記載のポリオレフィン系樹脂フィルムからなる樹脂層と、他の層とが積層されてなることを特徴とする積層フィルム。
【発明の詳細な説明】
【技術分野】
【０００１】
本発明は、透明性及び防曇性に優れたポリオレフィン系樹脂フィルム並びにその製造方法、その製造原料として好適なマスターバッチ及び樹脂組成物並びに積層フィルムに関する。
【背景技術】
【０００２】
従来、ポリオレフィン系樹脂フィルムは、例えば、包装資材等として、広く使用されている。非変性のポリオレフィン樹脂は、疎水性の性質を持つため、これを用いて成形品とした場合に、透明性が十分ではないという傾向がある。そこで、透明性を有するポリオレフィン樹脂フィルムとするために、防曇剤を含有する樹脂組成物が成形材料として用いられている。このような防曇剤としては、例えば、特許文献１には、ポリグリセリン脂肪酸エステルが、特許文献２には、グリセリンと炭素数Ｃ８〜２２脂肪酸とのモノエステル、ジグリセリンと炭素数Ｃ８〜２２脂肪酸とのモノエステル、ポリオキシエチレンアルキルアミノエーテル、ポリオキシエチレンアルキルアミノエーテルと炭素数Ｃ８〜２２脂肪酸とのモノエステル又はモノ、ジエステルの混合物が、それぞれ、開示されている。また、特許文献３には、食品包装フィルム又はシートの形成に用いるマスターバッチに含有させる防曇剤として、グリセリン脂肪酸エステル、ポリグリセリン脂肪酸エステル、ソルビタン脂肪酸エステル、ポリオキシエチレンアルキルエーテル、ポリオキシエチレンソルビタン脂肪酸エステル、ポリオキシエチレングリセリン脂肪酸エステル等が開示されている。
【０００３】
樹脂フィルムを用いて、野菜等の、含水性又は表面に水分が付着している物品を包装し、これを低温雰囲気で保存した場合に、フィルムの内表面に結露が発生して、水滴による曇りが生じて、包装状態の物品を明瞭に視認することができない不具合を解決するため、防曇剤を含有する樹脂フィルムが検討されている。
【先行技術文献】
【特許文献】
【０００４】
【特許文献１】特開平５−９６６９４号公報
【特許文献２】特開２００６−２３１８９９号公報
【特許文献３】特開２０１８−１２７５３３号公報
【発明の概要】
【発明が解決しようとする課題】
【０００５】
防曇剤を含むフィルムを製造する場合、特許文献３に記載のように、防曇剤を含むマスターバッチをそのままフィルム成形に供する方法がある。また、複数種のマスターバッチを用いる製造方法、例えば、防曇剤を高濃度に含有させたマスターバッチと、防曇剤を含まない他のマスターバッチとを併用する製造方法もある。本発明は、これらのフィルム製造方法に好適であり、且つ、透明性及び防曇性に優れたポリオレフィン系樹脂フィルムを与えるマスターバッチ並びに樹脂組成物を提供することを目的とする。また、本発明は、押出によるフィルム成形において、製膜時に押出変動の発生が抑制されたポリオレフィン系樹脂フィルムの製造方法を提供することを目的とする。更に、本発明は、上記のポリオレフィン系樹脂フィルムからなる樹脂層を備え、透明性及び防曇性に優れる積層フィルムを提供することを目的とする。本明細書において、「防曇性」は、含水性又は表面に水分が付着している物品を、樹脂フィルムにより包装した状態で、例えば、１０℃以下の雰囲気下に載置して放置した後、フィルムの内表面に水滴がほとんど見られず、フィルムを通して物品を良好に視認できる性能をいう。
【課題を解決するための手段】
【０００６】
本発明者らは、鋭意研究した結果、非変性のポリオレフィン樹脂、特定の改質剤、及び、特定の防曇剤を組み合わせてなるマスターバッチが透明性及び防曇性に優れたポリオレフィン系樹脂フィルムの製造原料として好適であることを見出した。
本発明は、以下に示される。
【０００７】
本発明のマスターバッチは、（Ａ）非変性のポリオレフィン樹脂（以下、「非変性ポリオレフィン樹脂（Ａ）」ともいう）と、（Ｂ）改質剤（以下、「改質剤（Ｂ）」ともいう）と、防曇剤とを含有し、上記改質剤（Ｂ）は、エチレン・酢酸ビニル共重合体及びエチレン・不飽和カルボン酸エステル共重合体から選ばれた少なくとも１種であり、上記防曇剤は、（Ｃ）アルキルスルホン酸アルカリ金属塩、アルキルアリールスルホン酸アルカリ金属塩及びアルキル硫酸アルカリ金属塩から選ばれた少なくとも１種と、（Ｄ）炭素数８〜２２の脂肪族カルボン酸と多価アルコールの部分エステルとを含み、上記改質剤（Ｂ）の含有量は、上記非変性ポリオレフィン樹脂（Ａ）１００質量部に対して４〜８５質量部であり、上記防曇剤（Ｃ）の含有量は、上記非変性ポリオレフィン樹脂（Ａ）１００質量部に対して０．４〜１６．０質量部であり、上記防曇剤（Ｄ）の含有量は、上記非変性ポリオレフィン樹脂（Ａ）１００質量部に対して４．０〜６０質量部であることを特徴とする。
【０００８】
本発明の樹脂組成物は、上記本発明のマスターバッチを含有することを特徴とする。
【０００９】
本発明のポリオレフィン系樹脂フィルムの製造方法は、上記本発明の樹脂組成物をフィルム成形に供することを特徴とする。
【００１０】
本発明のポリオレフィン系樹脂フィルムは、（Ａ）非変性ポリオレフィン樹脂と、（Ｂ）改質剤と、防曇剤とを含有し、上記改質剤（Ｂ）は、エチレン・酢酸ビニル共重合体及びエチレン・不飽和カルボン酸エステル共重合体から選ばれた少なくとも１種であり、上記防曇剤は、（Ｃ）アルキルスルホン酸アルカリ金属塩、アルキルアリールスルホン酸アルカリ金属塩及びアルキル硫酸アルカリ金属塩から選ばれた少なくとも１種と、（Ｄ）炭素数８〜２２の脂肪族カルボン酸と多価アルコールの部分エステルとを含み、上記改質剤（Ｂ）の含有量は、上記非変性ポリオレフィン樹脂（Ａ）１００質量部に対して０．４〜８０質量部であり、上記防曇剤（Ｃ）の含有量は、上記非変性ポリオレフィン樹脂（Ａ）１００質量部に対して０．０３〜６．００質量部であり、上記防曇剤（Ｄ）の含有量は、上記非変性ポリオレフィン樹脂（Ａ）１００質量部に対して０．２６〜６．８９質量部であることを特徴とする。
【００１１】
本発明の積層フィルムは、ポリオレフィン系樹脂フィルムからなる樹脂層と、他の層とが積層されてなることを特徴とする。
【発明の効果】
【００１２】
本発明のマスターバッチは、透明性及び防曇性に優れるポリオレフィン系樹脂フィルムの製造原料として好適である。また、本発明の樹脂組成物は、上記本発明のマスターバッチを含有するため、透明性及び防曇性に優れるポリオレフィン系樹脂フィルムの製造に好適である。また、上記本発明の樹脂組成物を用いた本発明のポリオレフィン系樹脂フィルムの製造方法によれば、押出によるフィルム成形において、製膜時に押出変動の発生が抑制され、均一な構成のフィルムを効率よく得ることができる。更に、本発明の積層フィルムは、透明性及び防曇性に優れる。
【発明を実施するための形態】
【００１３】
本発明のマスターバッチは、例えば、円柱状、角柱状、球状、楕円球状等を有し、非変性ポリオレフィン樹脂（Ａ）と、改質剤（Ｂ）と、防曇剤（Ｃ）と、防曇剤（Ｄ）とを、特定の割合で含有する熱可塑性樹脂組成物からなる物品である。本発明のマスターバッチは、必要に応じて、従来、公知の樹脂製品に配合される添加剤（後述）を含有することができる。
【００１４】
上記非変性ポリオレフィン樹脂（Ａ）は、ヘテロ原子又はそれを含む官能基を含まない樹脂であり、下記一般式（１）で表される構造単位の１種のみ又は２種以上からなる高分子化合物である。
【化１】
0006811501.tif 000002
（式中、Ｒ１、Ｒ２、Ｒ３及びＲ４は、互いに、独立して、水素原子又は炭素原子数１〜８のアルキル基である）
【００１５】
上記非変性ポリオレフィン樹脂（Ａ）としては、上記一般式（１）におけるＲ１、Ｒ２、Ｒ３及びＲ４のすべてが水素原子である構造単位のみからなるポリエチレン；上記一般式（１）におけるＲ１、Ｒ２及びＲ３が水素原子であり、Ｒ４がメチル基である構造単位のみからなるポリプロピレン；上記一般式（１）におけるＲ１、Ｒ２、Ｒ３及びＲ４のすべてが水素原子である構造単位と、上記一般式（１）におけるＲ１、Ｒ２及びＲ３が水素原子であり、Ｒ４が炭素原子数１〜８のアルキル基である構造単位とからなるエチレン・α−オレフィン共重合体等が挙げられる。これらのうち、エチレン・α−オレフィン共重合体が好ましく、特に、炭素原子数が３〜８のα−オレフィンに由来する構造単位を含むエチレン・α−オレフィン共重合体（エチレン・プロピレン共重合体、エチレン・１−ブテン共重合体、エチレン・１−ヘキセン共重合体、エチレン・１−オクテン共重合体等）が好ましい。
【００１６】
本発明のマスターバッチに含まれる非変性ポリオレフィン樹脂（Ａ）は、１種のみ又は２種以上とすることができる。
【００１７】
上記改質剤（Ｂ）は、非変性ポリオレフィン樹脂（Ａ）とのあいだで優れた相容性を有し、非変性ポリオレフィン樹脂（Ａ）を主とするマトリックスにおいて、防曇剤、及び、必要に応じて配合される添加剤の保持性を向上させる成分であり、エチレン・酢酸ビニル共重合体、エチレン・不飽和カルボン酸エステル共重合体、及び、不飽和酸無水物で変性されたポリオレフィン樹脂（以下、「酸無水物変性ポリオレフィン樹脂」という）から選ばれた少なくとも１種とすることができるが、本発明においては、エチレン・酢酸ビニル共重合体及びエチレン・不飽和カルボン酸エステル共重合体から選ばれた少なくとも１種である。本発明のマスターバッチに含まれる改質剤（Ｂ）は、１種のみ又は２種以上とすることができる。上記改質剤（Ｂ）は、好ましくは、酢酸ビニルに由来する構造単位の含有量が５〜３０モル％であるエチレン・酢酸ビニル共重合体、及び、エチレン・不飽和カルボン酸エステル共重合体であり、更に好ましくは、酢酸ビニルに由来する構造単位の含有量が５〜３０モル％であるエチレン・酢酸ビニル共重合体である。
【００１８】
上記エチレン・不飽和カルボン酸エステル共重合体は、エチレンに由来する構造単位と、不飽和カルボン酸エステルに由来する構造単位とからなる共重合体である。不飽和カルボン酸エステルは、特に限定されず、アクリル酸メチル、アクリル酸エチル、アクリル酸プロピル、アクリル酸ブチル、アクリル酸アミル、アクリル酸ヘキシル、アクリル酸ヘプチル、アクリル酸オクチル、アクリル酸エチルヘキシル、アクリル酸ノニル、アクリル酸デカニル、アクリル酸ラウリル、アクリル酸セチル、アクリル酸ステアリル、アクリル酸シクロヘキシル、アクリル酸フェニル、アクリル酸ベンジル、メタクリル酸メチル、メタクリル酸エチル、メタクリル酸プロピル、メタクリル酸ブチル、メタクリル酸アミル、メタクリル酸ヘキシル、メタクリル酸ヘプチル、メタクリル酸オクチル、メタクリル酸エチルヘキシル、メタクリル酸ノニル、メタクリル酸デカニル、メタクリル酸ラウリル、メタクリル酸セチル、メタクリル酸ステアリル、メタクリル酸シクロヘキシル、メタクリル酸フェニル、メタクリル酸ベンジル等が挙げられる。上記エチレン・不飽和カルボン酸エステル共重合体に含まれる、不飽和カルボン酸エステルに由来する構造単位は１種のみ又は２種以上とすることができる。
上記エチレン・不飽和カルボン酸エステル共重合体は、好ましくは、エチレン・アクリル酸メチル共重合体、エチレン・アクリル酸エチル共重合体、エチレン・アクリル酸ブチル共重合体及びエチレン・メタクリル酸メチル共重合体であり、特に好ましくはエチレン・アクリル酸エチル共重合体及びエチレン・メタクリル酸メチル共重合体である。
【００１９】
上記酸無水物変性ポリオレフィン樹脂は、不飽和酸無水物に由来する構造単位を含むポリオレフィン系樹脂である。上記不飽和酸無水物としては、無水マレイン酸、無水イタコン酸、無水シトラコン酸、２，３−ジメチル無水マレイン酸、２−ノルボルネン−５，６−ジカルボン酸無水物等が挙げられる。これらのうち、無水マレイン酸が好ましい。また、ポリオレフィン樹脂を構成する、オレフィンに由来する構造単位としては、エチレン単位、プロピレン単位、ブチレン単位等が挙げられ、１種のみ又は２種以上とすることができる。
【００２０】
本発明において、透明性及び防曇性に優れたポリオレフィン系樹脂フィルムが容易に得られることから、マスターバッチに含まれる改質剤（Ｂ）の含有割合は、非変性ポリオレフィン樹脂（Ａ）の含有量を１００質量部とした場合に、４〜８５質量部であり、好ましくは６〜５５質量部である。
【００２１】
本発明において、上記防曇剤は、アルキルスルホン酸アルカリ金属塩、アルキルアリールスルホン酸アルカリ金属塩及びアルキル硫酸アルカリ金属塩から選ばれた少なくとも１種である防曇剤（Ｃ）と、炭素数８〜２２の脂肪族カルボン酸と多価アルコールの部分エステルである防曇剤（Ｄ）とを含むものである。
【００２２】
上記アルキルスルホン酸アルカリ金属塩は、好ましくは脂肪族炭化水素に由来する炭化水素基からなるアルキル基を有するアルキルスルホン酸のアルカリ金属塩である。
上記アルキルスルホン酸は、炭素原子数が、通常、６以上のアルキル基を有する化合物であり、例えば、ヘキシルスルホン酸、ヘプチルスルホン酸、オクチルスルホン酸、ノニルスルホン酸、デシルスルホン酸、ウンデシルスルホン酸、ドデシルスルホン酸、トリデシルスルホン酸、テトラデシルスルホン酸、ペンタデシルスルホン酸、ヘキサデシルスルホン酸、ヘプタデシルスルホン酸、オクタデシルスルホン酸、ノナデシルスルホン酸、エイコシルスルホン酸、ヘンエイコシルスルホン酸、ドコシルスルホン酸等が挙げられる。
上記アルカリ金属塩を構成するアルカリ金属原子は、リチウム、ナトリウム又はカリウムであり、好ましくはナトリウムである。
【００２３】
上記アルキルスルホン酸アルカリ金属塩としては、具体的には、ヘキシルスルホン酸リチウム、ヘキシルスルホン酸ナトリウム、ヘキシルスルホン酸カリウム、ヘプチルスルホン酸リチウム、ヘプチルスルホン酸ナトリウム、ヘプチルスルホン酸カリウム、オクチルスルホン酸リチウム、オクチルスルホン酸ナトリウム、オクチルスルホン酸カリウム、ノニルスルホン酸リチウム、ノニルスルホン酸ナトリウム、ノニルスルホン酸カリウム、デシルスルホン酸リチウム、デシルスルホン酸ナトリウム、デシルスルホン酸カリウム、ウンデシルスルホン酸リチウム、ウンデシルスルホン酸ナトリウム、ウンデシルスルホン酸カリウム、ドデシルスルホン酸リチウム、ドデシルスルホン酸ナトリウム、ドデシルスルホン酸リチウム、トリデシルスルホン酸リチウム、トリデシルスルホン酸ナトリウム、トリデシルスルホン酸カリウム、テトラデシルスルホン酸リチウム、テトラデシルスルホン酸ナトリウム、テトラデシルスルホン酸カリウム、ペンタデシルスルホン酸リチウム、ペンタデシルスルホン酸ナトリウム、ペンタデシルスルホン酸カリウム、ヘキサデシルスルホン酸リチウム、ヘキサデシルスルホン酸ナトリウム、ヘキサデシルスルホン酸カリウム、ヘプタデシルスルホン酸リチウム、ヘプタデシルスルホン酸ナトリウム、ヘプタデシルスルホン酸カリウム、オクタデシルスルホン酸リチウム、オクタデシルスルホン酸ナトリウム、オクタデシルスルホン酸カリウム、ノナデシルスルホン酸リチウム、ノナデシルスルホン酸ナトリウム、ノナデシルスルホン酸カリウム、エイコシルスルホン酸リチウム、エイコシルスルホン酸ナトリウム、エイコシルスルホン酸カリウム、ヘンエイコシルスルホン酸リチウム、ヘンエイコシルスルホン酸ナトリウム、ヘンエイコシルスルホン酸カリウム、ドコシルスルホン酸リチウム、ドコシルスルホン酸ナトリウム、ドコシルスルホン酸カリウム等が挙げられる。これらのうち、アルキル基の炭素原子数が、好ましくは６〜２２、より好ましくは１０〜１８であるアルキルスルホン酸アルカリ金属塩を含む防曇剤を用いると、本発明の効果がより顕著である。
【００２４】
上記アルキルアリールスルホン酸アルカリ金属塩は、芳香環を含む炭化水素に由来する炭化水素基を有するアルキルアリールスルホン酸のアルカリ金属塩である。
上記アルキルアリールスルホン酸は、芳香環を含み、炭素原子数が、通常、７以上の炭化水素基を有する化合物であり、アルキルベンゼンスルホン酸、アルキルナフタレンスルホン酸等が挙げられる。このうち、アルキルベンゼンスルホン酸としては、ヘキシルベンゼンスルホン酸、オクチルベンゼンスルホン酸、ノニルベンゼンスルホン酸、デシルベンゼンスルホン酸、ウンデシルベンゼンスルホン酸、ドデシルベンゼンスルホン酸、トリデシルベンゼンスルホン酸、テトラデシルベンゼンスルホン酸、ペンタデシルベンゼンスルホン酸、ヘキサデシルベンゼンスルホン酸、ヘプタデシルベンゼンスルホン酸、オクタデシルベンゼンスルホン酸、ベヘニルベンゼンスルホン酸等のモノアルキルベンゼンスルホン酸；２，４−ジメチルベンゼンスルホン酸、３，４−ジメチルベンゼンスルホン酸、２，６−ジメチルベンゼンスルホン酸、２，３−ジメチルベンゼンスルホン酸、ジエチルベンゼンスルホン酸等のジアルキルベンゼンスルホン酸；トリアルキルベンゼンスルホン酸；テトラベンゼンスルホン酸等が挙げられる。また、アルキルナフタレンスルホン酸としては、メチルナフタレンスルホン酸、エチルナフタレンスルホン酸、プロピルナフタレンスルホン酸、イソプロピルナフタレンスルホン酸、ブチルナフタレンスルホン酸、イソブチルナフタレンスルホン酸、ジメチルナフタレンスルホン酸、ジエチルナフタレンスルホン酸、ジイソプロピルナフタレンスルホン酸、ジブチルナフタレンスルホン酸、ジイソブチルナフタレンスルホン酸、メチルノニルナフタレンスルホン酸塩等が挙げられる。
【００２５】
上記アルキルアリールスルホン酸アルカリ金属塩としては、具体的には、ヘキシルベンゼンスルホン酸リチウム、ヘキシルベンゼンスルホン酸ナトリウム、ヘキシルベンゼンスルホン酸カリウム、オクチルベンゼンスルホン酸リチウム、オクチルベンゼンスルホン酸ナトリウム、オクチルベンゼンスルホン酸カリウム、ノニルベンゼンスルホン酸リチウム、ノニルベンゼンスルホン酸ナトリウム、ノニルベンゼンスルホン酸カリウム、デシルベンゼンスルホン酸リチウム、デシルベンゼンスルホン酸ナトリウム、デシルベンゼンスルホン酸カリウム、ウンデシルベンゼンスルホン酸リチウム、ウンデシルベンゼンスルホン酸ナトリウム、ウンデシルベンゼンスルホン酸カリウム、ドデシルベンゼンスルホン酸リチウム、ドデシルベンゼンスルホン酸ナトリウム、ドデシルベンゼンスルホン酸カリウム、トリデシルベンゼンスルホン酸リチウム、トリデシルベンゼンスルホン酸ナトリウム、トリデシルベンゼンスルホン酸カリウム、テトラデシルベンゼンスルホン酸リチウム、テトラデシルベンゼンスルホン酸ナトリウム、テトラデシルベンゼンスルホン酸カリウム、ペンタデシルベンゼンスルホン酸リチウム、ペンタデシルベンゼンスルホン酸ナトリウム、ペンタデシルベンゼンスルホン酸カリウム、ヘキサデシルベンゼンスルホン酸リチウム、ヘキサデシルベンゼンスルホン酸ナトリウム、ヘキサデシルベンゼンスルホン酸カリウム、ヘプタデシルベンゼンスルホン酸リチウム、ヘプタデシルベンゼンスルホン酸ナトリウム、ヘプタデシルベンゼンスルホン酸カリウム、オクタデシルベンゼンスルホン酸リチウム、オクタデシルベンゼンスルホン酸ナトリウム、オクタデシルベンゼンスルホン酸カリウム、ベヘニルベンゼンスルホン酸リチウム、ベヘニルベンゼンスルホン酸ナトリウム、ベヘニルベンゼンスルホン酸カリウム等、ジブチルナフタレンスルホン酸リチウム、ジブチルナフタレンスルホン酸ナトリウム等、ジブチルナフタレンスルホン酸カリウム等が挙げられる。これらのうち、アルキルアリール基の炭素原子数が、好ましくは７〜２２、より好ましくは１５〜２０であるアルキルアリールスルホン酸アルカリ金属塩を含む防曇剤を用いると、本発明の効果がより顕著である。
【００２６】
上記アルキル硫酸アルカリ金属塩は、Ｒ５−Ｏ−ＳＯ３Ｍ１（Ｒ５は、アルキル基であり、Ｍ１はアルカリ金属原子である）で表される化合物であり、この一般式において、Ｒ５は、通常、炭素原子数が２以上の、脂肪族炭化水素に由来する炭化水素基である。Ｍ１はアルカリ金属原子であり、好ましくは、リチウム、ナトリウム及びカリウムであり、特に好ましくはナトリウムである。
【００２７】
上記アルキル硫酸アルカリ金属塩としては、具体的には、エチル硫酸ナトリウム、プロピル硫酸ナトリウム、ブチル硫酸ナトリウム、ヘキシル硫酸ナトリウム、オクチル硫酸ナトリウム、ノニル硫酸ナトリウム、デシル硫酸ナトリウム、デシル硫酸カリウム、ウンデシル硫酸ナトリウム、ドデシル硫酸ナトリウム、ドデシル硫酸カリウム、ドデシル硫酸リチウム、トリデシル硫酸ナトリウム、テトラデシル硫酸ナトリウム、ペンタデシル硫酸ナトリウム、ヘキサデシル硫酸ナトリウム、ヘプタデシル硫酸ナトリウム、オクタデシル硫酸ナトリウム等が挙げられる。これらのうち、アルキル基Ｒ５の炭素原子数が好ましくは４〜２２、より好ましくは６〜１８のアルキル硫酸アルカリ金属塩を含むマスターバッチを用いると、本発明の効果がより顕著である。
【００２８】
本発明のマスターバッチに含まれる防曇剤（Ｃ）は、１種のみ又は２種以上とすることができる。
【００２９】
本発明において、透明性及び防曇性に優れたポリオレフィン系樹脂フィルムが容易に得られることから、マスターバッチに含まれる防曇剤（Ｃ）の含有割合は、非変性ポリオレフィン樹脂（Ａ）の含有量を１００質量部とした場合に、好ましくは０．４〜１６．０質量部、より好ましくは０．６〜１５質量部である。
【００３０】
本発明のマスターバッチは、防曇剤（Ｄ）を含有する。この防曇剤（Ｄ）としては、プロピレングリコールとラウリン酸の部分エステル、プロピレングリコールとオレイン酸の部分エステル、グリセリンとラウリン酸の部分エステル、グリセリンとオレイン酸の部分エステル、グリセリンとステアリン酸の部分エステル、グリセリンとベヘン酸の部分エステル、ジグリセリンとカプリル酸の部分エステル、ジグリセリンとラウリン酸の部分エステル、ジグリセリンとオレイン酸の部分エステル、ジグリセリンとステアリン酸の部分エステル、ソルビタンとラウリン酸の部分エステル、ソルビタンとステアリン酸の部分エステル、ソルビタンとオレイン酸の部分エステル、テトラグリセリンとラウリン酸の部分エステル、ステアリン酸の部分エステル、テトラグリセリンとオレイン酸の部分エステル、デカグリセリンとオレイン酸の部分エステル等が挙げられる。
本発明のマスターバッチに含まれる防曇剤（Ｄ）の含有割合の上限は、非変性ポリオレフィン樹脂（Ａ）１００質量部に対して、６０質量部であり、より好ましくは４０質量部である。
本発明のマスターバッチは、必要に応じて、上記防曇剤に加えて、従来、公知の、他の防曇剤を含有することができる。
【００３１】
本発明のマスターバッチは、上記のように、添加剤を含有することができる。添加剤としては、酸化防止剤、紫外線吸収剤、耐候剤、熱安定剤、アンチブロッキング剤、帯電防止剤、滑剤、難燃剤、中和剤等が挙げられる。
【００３２】
酸化防止剤としては、フェノール系化合物、アミン系化合物、含硫黄化合物、含リン化合物等が挙げられる。
【００３３】
紫外線吸収剤としては、ベンゾフェノン系化合物、ベンゾトリアゾール系化合物、トリアジン系化合物、サリチル酸エステル系化合物等が挙げられる。
【００３４】
アンチブロッキング剤としては、シリカ、珪藻土、アルミナ、酸化鉄、フェライト等の酸化物；ゼオライト、タルク、ウォラストナイト、マイカ、クレー等の珪酸塩；架橋ポリシリコーン、架橋ポリアミド、架橋ポリトリアジン、架橋ポリアクリル酸、架橋ポリスチレン等の架橋高分子等が挙げられる。本発明のマスターバッチが、このアンチブロッキング剤を含む場合、アンチブロッキング剤の含有割合は、非変性ポリオレフィン樹脂（Ａ）１００質量部とした場合に、好ましくは０．１〜３０．０質量部である。
【００３５】
帯電防止剤としては、プロピレングリコールと脂肪酸の部分エステル、グリセリンと脂肪酸の部分エステル、ジグリセリンと脂肪酸の部分エステル、テトラグリセリンと脂肪酸の部分エステル、ソルビタンと脂肪酸の部分エステル、高級アルコール硫酸エステル塩、液体脂肪油硫酸エステル塩、脂肪族アミン及び脂肪族アマイドの硫酸塩、脂肪族アルコールリン酸エステル塩、二塩基性脂肪酸エステルのスルホン酸塩、脂肪族アミドスルホン酸塩、アルキルスルホン酸アルカリ金属塩、アルキルアリールスルホン酸塩、ホルマリン縮合のナフタリンスルホン酸塩、脂肪族アミン塩、第４級アンモニウム塩、アルキルピリジニウム塩、ポリオキシエチレンアルキルエーテル、ポリオキシエチレンアルキルフェノールエーテル、ポリオキシエチレンアルキルエステル、ソルビタンアルキルエステル、ポリオキシエチレンソルビタンアルキルエステル、イミダゾリン誘導体、ベタイン型高級アルキルアミノ誘導体、硫酸エステル誘導体、リン酸エステル誘導体等が挙げられる。
【００３６】
滑剤としては、シラン化合物、ポリオレフィン系ワックス、脂肪酸アミド等が挙げられる。
【００３７】
本発明のマスターバッチは、非変性ポリオレフィン樹脂（Ａ）、改質剤（Ｂ）及び防曇剤を含有する組成物を、溶融混練物とした後、これを、従来、公知の押出法に供することにより製造することができる。具体的な製造方法は、以下に示される。
（１）予め、非変性ポリオレフィン系樹脂（Ａ）、改質剤（Ｂ）及び防曇剤をタンブラーブレンダー、スーパーミキサー、ヘンシェルミキサー等の混合機に投入して混合し、その混合物を単軸押出機や多軸押出機等の押出機により溶融混練しつつ造粒してマスターバッチを得る方法
（２）非変性ポリオレフィン系樹脂（Ａ）及び改質剤（Ｂ）の混合物を単軸押出機や多軸押出機等の押出機により溶融状態としたところへ、防曇剤をサイドフィード又は液状注入により混合し、溶融混練しつつ造粒してマスターバッチを得る方法
（３）非変性ポリオレフィン系樹脂（Ａ）、エチレン・酢酸ビニル共重合体（Ｂ）及び防曇剤をフィーダーで単軸押出機や多軸押出機等の押出機へ供給し、溶融混練しつつ造粒してマスターバッチを得る方法
（４））非変性ポリオレフィン系樹脂（Ａ）、エチレン・酢酸ビニル共重合体（Ｂ）をフィーダーで単軸押出機や多軸押出機等の押出機へ供給し、防曇剤をサイドフィード又は液状注入により押出機へ供給し溶融混練しつつ造粒してマスターバッチを得る方法
【００３８】
上記方法（１）、（２）、（３）及び（４）において、ポリオレフィン系樹脂（Ａ）、改質剤（Ｂ）及び防曇剤を混合する場合に、どの混合機を採用するか、どのような原料供給方法を採用するかは、ポリオレフィン系樹脂（Ａ）、改質剤（Ｂ）及び防曇剤の性状等によって選択すればよい。例えば、原料が固体の場合は、タンブラーブレンダー、スーパーミキサー、ヘンシェルミキサー等の混合機による混合又はフィーダー、サイドフィードを採用することが好ましく、また、液体の場合は液状注入又はスーパーミキサー、ヘンシェルミキサー等の混合機を採用することが好ましい。固体原料は、液状原料に溶解又は分散させた後、液体又は液状体として使用することもできる。
【００３９】
本発明のマスターバッチを、そのまま、あるいは、他の成分（他のマスターバッチ等）と組み合わせた組成物を、フィルム成形に供することにより、透明性及び防曇性に優れたポリオレフィン系樹脂フィルムを製造することができる。従って、本発明のマスターバッチは、透明性及び防曇性に優れたポリオレフィン系樹脂フィルムの製造原料として好適である。
【００４０】
本発明の樹脂組成物は、上記本発明のマスターバッチを含有することを特徴とする。本発明の樹脂組成物は、透明性及び防曇性に優れたポリオレフィン系樹脂フィルムの製造に好適であり、このようなポリオレフィン系樹脂フィルムを製造する場合には、上記本発明のマスターバッチのみからなる樹脂組成物を、そのまま用いるか、あるいは、上記本発明のマスターバッチと、他の成分とを含む混合物からなる樹脂組成物が用いられる。
他の成分は、特に限定されないが、好ましくは、樹脂、又は、樹脂と添加剤とからなる組成物（以下、この混合物を「他の組成物」という）であり、いずれも、１種のみであってよいし、２種以上であってもよい。
本発明の樹脂組成物は、上記本発明のマスターバッチと、他の成分とからなることが特に好ましい。
【００４１】
上記他の成分に含まれる樹脂は、好ましくは、上記本発明のマスターバッチに含まれる非変性ポリオレフィン樹脂（Ａ）と相容性を有する熱可塑性樹脂である。このような熱可塑性樹脂としては、上記本発明のマスターバッチに含まれると同一の又は異なる非変性ポリオレフィン樹脂（Ａ）；上記一般式（１）で表される構造単位と、いずれも炭化水素である、脂環式ビニル化合物及び芳香族ビニル化合物から選ばれた少なくとも１種に由来する構造単位とからなる共重合体等が挙げられる。また、上記他の成分に含まれる樹脂は、上記本発明のマスターバッチに含まれる改質剤（Ｂ）と同一の又は異なる改質剤（Ｂ）を含有してもよい。
【００４２】
また、上記添加剤としては、防曇剤、酸化防止剤、紫外線吸収剤、耐候剤、熱安定剤、アンチブロッキング剤、帯電防止剤、滑剤、難燃剤、中和剤等が挙げられる。防曇剤としては、上記本発明のマスターバッチに含まれると同一の又は異なる防曇剤、及び、上記本発明のマスターバッチに含有させることができる、他の防曇剤が挙げられる。
【００４３】
本発明の樹脂組成物が、上記本発明のマスターバッチと、他の成分（樹脂又は他の組成物）とからなり、他の成分に含まれる樹脂が非変性ポリオレフィン樹脂（Ａ）である場合、上記本発明のマスターバッチに由来する改質剤（Ｂ）の含有割合は、上記本発明のマスターバッチに由来する非変性ポリオレフィン樹脂（Ａ）と、他の成分に含まれる非変性ポリオレフィン樹脂（Ａ）との合計１００質量部に対して、好ましくは０．４〜８０質量部であり、より好ましくは０．４〜４５質量部である。また、上記本発明のマスターバッチに由来する防曇剤（Ｃ）の含有量は、上記本発明のマスターバッチに由来する非変性ポリオレフィン樹脂（Ａ）と、他の成分としての樹脂との合計１００質量部に対して、好ましくは０．０３〜６．００質量部であり、より好ましくは０．０５〜４．８０質量部である。
【００４４】
本発明のポリオレフィン系樹脂フィルムは、上記本発明のマスターバッチに含有されると同様の、非変性ポリオレフィン樹脂（Ａ）と、改質剤（Ｂ）と、防曇剤（Ｃ）と、防曇剤（Ｄ）とを含有する、透明性及び防曇性に優れたフィルムである。上記改質剤（Ｂ）の含有量は、上記非変性ポリオレフィン樹脂（Ａ）１００質量部に対して０．４〜８０質量部であり、より好ましくは０．４〜４５質量部である。また、上記防曇剤（Ｃ）の含有量は、上記非変性ポリオレフィン樹脂（Ａ）１００質量部に対して、０．０３〜６．００質量部であり、より好ましくは０．０５〜４．８０質量部である。
【００４５】
本発明のポリオレフィン系樹脂フィルムは、必要に応じて、他の樹脂、添加剤等を含有することができる。他の樹脂は、好ましくは、上記非変性ポリオレフィン樹脂（Ａ）と相容性を有する熱可塑性樹脂であり、上記一般式（１）で表される構造単位と、いずれも炭化水素である、脂環式ビニル化合物及び芳香族ビニル化合物から選ばれた少なくとも１種に由来する構造単位とからなる共重合体等が挙げられる。
また、上記添加剤としては、上記防曇剤（Ｃ）及び（Ｄ）を除く防曇剤、酸化防止剤、紫外線吸収剤、耐候剤、熱安定剤、アンチブロッキング剤、帯電防止剤、滑剤、難燃剤、中和剤等が挙げられる。
【００４６】
本発明のポリオレフィン系樹脂フィルムの厚さは、特に限定されず、好ましくは５〜１５０μｍ、より好ましくは１０〜１２０μｍである。
【００４７】
本発明のポリオレフィン系樹脂フィルムを製造する方法は、特に限定されないが、上記の非変性ポリオレフィン樹脂（Ａ）、改質剤（Ｂ）、防曇剤（Ｃ）及び防曇剤（Ｄ）が、フィルムを構成する割合で含まれる原料組成物を、押出法（インフレーション成形法、Ｔダイキャスト成形法）、カレンダー成形法、プレス成形法等のフィルム成形に供する方法を適用することができる。
本発明においては、上記本発明のマスターバッチを含む樹脂組成物をフィルム成形に供する。この樹脂組成物に含まれる非変性ポリオレフィン樹脂（Ａ）、改質剤（Ｂ）、防曇剤（Ｃ）及び防曇剤（Ｄ）の含有割合は、通常、上記本発明のポリオレフィン系樹脂フィルムに含まれる非変性ポリオレフィン樹脂（Ａ）、改質剤（Ｂ）、防曇剤（Ｃ）及び防曇剤（Ｄ）の含有割合と同じである。上記本発明のマスターバッチは、非変性ポリオレフィン樹脂（Ａ）に対する改質剤（Ｂ）、防曇剤（Ｃ）及び防曇剤（Ｄ）の含有割合を、いずれも広い範囲とすることができるので、使用するマスターバッチにおいて改質剤（Ｂ）、防曇剤（Ｃ）及び防曇剤（Ｄ）の少なくとも一方が高濃度である場合には、樹脂組成物を、このようなマスターバッチと、他の成分（樹脂又は他の組成物）とからなるものとして用い、他の成分によって、高濃度成分を希釈してその含有割合を、上記本発明のポリオレフィン系樹脂フィルムを構成する特定の範囲に調整することができる。上記本発明のマスターバッチと併用する他の成分の構成を、適宜、変更することにより、改質剤（Ｂ）の含有割合又は防曇剤（Ｃ）若しくは防曇剤（Ｄ）の含有割合が互いに異なる多種のポリオレフィン系樹脂フィルムを効率よく製造することができる。
【００４８】
本発明のポリオレフィン系樹脂フィルムを製造する他の方法は、以下に例示される。
（ｉ）非変性ポリオレフィン樹脂（Ａ）及び改質剤（Ｂ）を含み、防曇剤を含まないマスターバッチと、非変性ポリオレフィン樹脂（Ａ）及び防曇剤を含み、改質剤（Ｂ）を含まないマスターバッチとを含有する樹脂組成物を用いる方法
（ｉｉ）非変性ポリオレフィン樹脂（Ａ）及び防曇剤を含み、改質剤（Ｂ）を含まないマスターバッチと、改質剤（Ｂ）と、必要により併用される非変性ポリオレフィン樹脂（Ａ）からなるマスターバッチとを含有する樹脂組成物を用いる方法
（ｉｉｉ）改質剤（Ｂ）及び防曇剤を含み、非変性ポリオレフィン樹脂（Ａ）を含まないマスターバッチと、非変性ポリオレフィン樹脂（Ａ）を含むマスターバッチとを含有する樹脂組成物を用いる方法
（ｉｖ）非変性ポリオレフィン樹脂（Ａ）及び防曇剤を含み、改質剤（Ｂ）を含まないマスターバッチと、改質剤（Ｂ）とを含有する樹脂組成物を用いる方法
【００４９】
本発明において、ポリオレフィン系樹脂フィルムを製造する方法は、好ましくは、非変性ポリオレフィン樹脂（Ａ）、改質剤（Ｂ）及び防曇剤を含むマスターバッチと、非変性ポリオレフィン樹脂（Ａ）とを含有する樹脂組成物を用いる方法、並びに、上記（ｉｉ）のうち、非変性ポリオレフィン樹脂（Ａ）及び防曇剤を含み、改質剤（Ｂ）を含まないマスターバッチ（以下、「防曇剤含有マスターバッチ」という）と、改質剤（Ｂ）と、非変性ポリオレフィン樹脂（Ａ）とを含有する樹脂組成物を用いる方法であり、前者の方法が特に好ましい。
上記防曇剤含有マスターバッチにおいて、防曇剤（Ｃ）の含有割合は、非変性ポリオレフィン樹脂（Ａ）１００質量部に対して、好ましくは０．４〜１６．０質量部、より好ましくは０．６〜１５．０質量部である。
【００５０】
上記の樹脂組成物を用いて本発明のポリオレフィン系樹脂フィルムを製造する場合には、従来、公知のフィルム成形方法を適用することができる。例えば、空冷インフレーション成形、空冷２段インフレーション成形、空冷３段インフレーション成形、水冷インフレーション成形等のインフレーション成形、Ｔダイとしてストレート・マニホールド型、コート・ハンガー型、これらを組み合わせたもの等を用いたＴダイ成形、カレンダー成形等が挙げられる。本発明のポリオレフィン系樹脂フィルムは未延伸及び延伸のいずれでもよく、延伸フィルムとする場合の延伸方法としては、逐次二軸延伸法、同時二軸延伸法、チューブラー二軸延伸法等が挙げられる。
【００５１】
本発明において、上記のフィルム成形により製膜した後、必要に応じて、プラズマ処理、コロナ処理、フレーム処理、酸又はアルカリによる薬液処理等により表面改質を行ってもよい。
【００５２】
次に、本発明の積層フィルムは、上記本発明のポリオレフィン系樹脂フィルムからなる樹脂層（以下、「第１樹脂層」という）と、他の層とが積層されてなるフィルムである。
他の層の構成材料は、特に限定されない。他の層は、有機材料及び無機材料のいずれからなるものでもよく、両方を含むものでもよい。また、他の層の数は、１又は２以上とすることができ、２以上の場合、第１樹脂層の１面側のみに配されたものであってよいし、第１樹脂層の両面に配されたものであってもよい。
他の層は、具体的には、他の樹脂層、接着層、アンカーコート層、金属層等が挙げられる。他の層は、好ましくは、熱可塑性樹脂を含む層であり、熱可塑性樹脂としては、ポリオレフィン系樹脂（非変性ポリオレフィン樹脂、変性ポリオレフィン樹脂等）、ポリエステル樹脂（ポリエチレンテレフタレート等）、ポリアミド樹脂（ナイロン６等）、ポリビニルアルコール、エチレンビニルアルコール、スチレン系樹脂（ポリスチレン等）、アクリル樹脂（ポリメタクリル酸メチル等）等が挙げられる。他の樹脂層は、熱安定剤、酸化防止剤、中和剤、帯電防止剤、滑剤、耐候剤、紫外線吸収剤、アンチブロッキング剤、帯電防止剤、防曇剤等の添加剤を含有することもできる。他の層が金属層である場合、アルミニウム層等とすることができる。
【００５３】
上記のように、本発明の積層フィルムにおける他の層の数は、１又は２以上であるが、第１樹脂層は、通常、柔軟性を有するため、他の層によって、積層フィルムに柔軟性を保持又は改良させたり、耐カール性、酸素バリア性、保香性、耐ピンホール性を付与させたりすることができる。このような目的を達成するために、積層フィルムの用途に応じて、他の層の数及び各層の厚さを、適宜、設定することが好ましい。
【００５４】
本発明の積層フィルムの特に好ましい構成は、第１樹脂層と、他の樹脂層とを備えるものであり、他の樹脂層を、互いに同一又は異なる２つの隣り合う熱可塑性樹脂層とするものである。この隣り合う熱可塑性樹脂層を、第１樹脂層の側から、第２樹脂層及び第３樹脂層とすると、この３層型積層フィルムにおける第１樹脂層、第２樹脂層及び第３樹脂層の厚さの比は、好ましくは１：１〜１０：１〜５、より好ましくは１：１〜５：１〜３である。尚、上記３層型積層フィルムの合計厚さは、好ましくは２０〜１５０μｍ、より好ましくは３０〜１２０μｍである。
【００５５】
上記３層型積層フィルムに透明性を付与する場合には、第２樹脂層及び第３樹脂層が、いずれも、透明性を有する熱可塑性樹脂を主とするものであればよいが、熱可塑性樹脂が、第１樹脂層に含まれるのと同じ又は異なる非変性ポリオレフィン樹脂（Ａ）である場合には、第２樹脂層及び第３樹脂層に更に防曇剤を含有してもよい。このとき、防曇剤は、第１樹脂層に含まれる防曇剤であってよいし、他の防曇剤であってもよい。また、第２樹脂層及び第３樹脂層が防曇剤を含む場合には、これらの樹脂層は、更に改質剤を含有してもよい。
【００５６】
本発明の積層フィルムは、従来、公知の方法で製造することができる。かかる製造方法は、他の層の構成、積層フィルムの用途等により、適宜、選択されるが、他の層が他の樹脂層である場合、ラミネート法、共押出法等が好ましく適用される。このうち、ラミネート法としては、ドライラミネート法、サンドラミネート法、押出ラミネート法等が挙げられる。これらのラミネート法により積層フィルムを製造する場合には、ポリオレフィン系樹脂フィルムと、他の樹脂層を形成する樹脂フィルムとの間に、公知の接着剤（ポリウレタン系接着剤、有機チタン系アンカーコート剤、イソシアネート系アンカーコート剤及び接着性樹脂等）を使用して、これを介在させた状態でラミネートすることができる。また、共押出法の場合、上記第１樹脂層を形成する上記本発明の樹脂組成物と、他の樹脂層を形成することとなる組成物（熱可塑性樹脂組成物、他の樹脂層の数が２以上の場合、相当数の種類の熱可塑性樹脂組成物）とを、インフレーション成形又はＴダイ成形に供する方法を用いることができ、必要に応じて、延伸させることもできる。
【００５７】
また、他の層が金属層である場合の積層フィルムの製造方法としては、上記本発明のポリオレフィン系樹脂フィルムと、金属箔とを接着剤により接着させる方法、上記本発明のポリオレフィン系樹脂フィルムの表面に金属蒸着を行う方法等が挙げられる。
【００５８】
本発明のポリオレフィン系樹脂フィルム、及び、本発明の積層フィルムは、物品を包装する包装フィルムとして好適である。特に、含水性又は表面に水分が付着している物品である食品（野菜等）の側に、本発明のポリオレフィン系樹脂フィルム、又は、積層フィルムの第１樹脂層が面するように、これらのフィルムを用いて包装し、例えば、１０℃以下の雰囲気下に載置して放置した後、フィルムの内表面に、水滴がほとんど見られない。従って、物品の視認性が保持され、商品価値の低下を抑制することができる。このような防曇性が得られることについて、成形された樹脂フィルムの最表面近くに、本発明に係る防曇剤が保持されているからであると推定している。
【実施例】
【００５９】
以下、本発明の構成及び効果をより具体的にするため、実施例等を挙げるが、本発明がこれらの実施例に限定されるというものではない。尚、以下の実施例及び比較例において、「％」及び「部」は、それぞれ、「質量％」及び「質量部」を意味することがある。
【００６０】
１．製造原料
非変性ポリオレフィン樹脂、改質剤及び防曇剤を含有するマスターバッチの製造、並びに、これらを含有するフィルムの製造に用いた原料を示す。
１−１．非変性ポリオレフィン樹脂（Ａ）
（Ａ−１）エチレン・１−ブテン共重合体
１−ブテン単位の含有割合が１０％の共重合体であり、密度は０．９２０ｇ／ｃｍ３であり、温度１９０℃及び荷重２．１６ｋｇｆにおけるＭＦＲは２．１ｇ／１０分である。
（Ａ−２）エチレン・１−ヘキセン共重合体
１−ヘキセン単位の含有割合が５％の共重合体であり、密度は０．９３６ｇ／ｃｍ３であり、温度１９０℃及び荷重２．１６ｋｇｆにおけるＭＦＲは２．０ｇ／１０分である。
（Ａ−３）エチレン・１−オクテン共重合体
１−オクテン単位の含有割合が１０％の共重合体であり、密度は０．９３１ｇ／ｃｍ３であり、温度１９０℃及び荷重２．１６ｋｇｆにおけるＭＦＲは２．８ｇ／１０分である。
（Ａ−４）エチレン・１−ヘキセン共重合体
１−ヘキセン単位の含有割合が１０％の共重合体であり、密度は０．９２４ｇ／ｃｍ３であり、温度１９０℃及び荷重２．１６ｋｇｆにおけるＭＦＲは２．０ｇ／１０分）である。
（Ａ−５）エチレン・１−ブテン・プロピレン共重合体
１−ブテン単位の含有割合が４％、プロピレン単位の含有割合が９６％の共重合体であり、密度は０．９０ｇ／ｃｍ３であり、温度１９０℃及び荷重２．１６ｋｇｆにおけるＭＦＲは７．０ｇ／１０分である。
【００６１】
１−２．改質剤（Ｂ）又は比較例用の原料（ｂ−１）
（Ｂ−１）エチレン・酢酸ビニル共重合体
酢酸ビニル単位の含有割合が１５％の共重合体であり、密度は０．９３６ｇ／ｃｍ３であり、温度１９０℃及び荷重２．１６ｋｇｆにおけるＭＦＲは２．０ｇ／１０分である。
（Ｂ−２）エチレン・酢酸ビニル共重合体
酢酸ビニル単位の含有割合が６％の共重合体であり、密度は０．９２５ｇ／ｃｍ３であり、温度１９０℃及び荷重２．１６ｋｇｆにおけるＭＦＲは２．０ｇ／１０分である。
（Ｂ−３）エチレン・酢酸ビニル共重合体
酢酸ビニル単位の含有割合が２５％の共重合体であり、密度は０．９５０ｇ／ｃｍ３であり、温度１９０℃及び荷重２．１６ｋｇｆにおけるＭＦＲは２．０ｇ／１０分である。
（Ｂ−４）エチレン・メタクリル酸メチル共重合体
メタクリル酸メチル単位の含有割合が１０％の共重合体であり、密度は０．９３０ｇ／ｃｍ３であり、温度１９０℃及び荷重２．１６ｋｇｆにおけるＭＦＲは２．０ｇ／１０分である。
（Ｂ−５）エチレン・アクリル酸エチル共重合体
アクリル酸エチル単位の含有割合が１０％の共重合体であり、密度は０．９２６ｇ／ｃｍ３であり、温度１９０℃及び荷重２．１６ｋｇｆにおけるＭＦＲは３．０ｇ／１０分である。
（Ｂ−６）無水マレイン変性ポリプロピレン
理研ビタミン社製「ＲＥＯ−０７０−１」（商品名）を用いた。
（ｂ−１）アイオノマー
三井・デュポン・ポリケミカル社製「ハイミラン１６０５」（商品名）を用いた。
【００６２】
１−３．防曇剤（Ｃ）
１−３−１．アルキルスルホン酸アルカリ金属塩（Ｃ１）
Ｃ１−１：アルキル基の炭素原子数が１３〜１８のアルキルスルホン酸ナトリウムの混合物（６種の化合物の混合物、即ち、アルキル基の炭素原子数が１３のトリデシルスルホン酸ナトリウム、アルキル基の炭素原子数が１４のテトラデシルスルホン酸ナトリウム、アルキル基の炭素原子数が１５のペンタデシルスルホン酸ナトリウム、アルキル基の炭素原子数が１６のヘキサデシルスルホン酸ナトリウム、アルキル基の炭素原子数が１７のヘプタデシルスルホン酸ナトリウム、及び、アルキル基の炭素原子数が１８のオクタデシルスルホン酸ナトリウムの混合物である。以下も同様である。）
Ｃ１−２：アルキル基の炭素原子数が１０〜１６のアルキルスルホン酸ナトリウムの混合物（７種の化合物の混合物）
１−３−２．アルキルアリールスルホン酸アルカリ金属塩（Ｃ２）
Ｃ２−１：アルキルアリール基の炭素原子数が１５〜２０のアルキルベンゼンスルホン酸ナトリウムの混合物（６種の化合物の混合物）
１−３−３．アルキル硫酸アルカリ金属塩（Ｃ３）
Ｃ３−１：アルキル基の炭素原子数が６〜１８のアルキル硫酸ナトリウムの混合物（１３種の化合物の混合物）
【００６３】
１−４．防曇剤（Ｄ）
Ｄ−１：ジグリセリンとラウリン酸の部分エステル
Ｄ−２：ジグリセリンとカプリル酸の部分エステル
Ｄ−３：グリセリンとオレイン酸の部分エステル
Ｄ−４：グリセリンとベヘン酸の部分エステル
Ｄ−５：テトラグリセリンとラウリン酸の部分エステル
Ｄ−６：デカグリセリンとオレイン酸の部分エステル
Ｄ−７：ソルビタンとラウリン酸の部分エステル
【００６４】
２．マスターバッチの製造
以下、改質剤及び防曇剤を含有するポリオレフィン系樹脂フィルムの作製に用いる原料であるマスターバッチ（非変性ポリオレフィン樹脂、改質剤及び防曇剤を含有するマスターバッチ等）の製造例を示す。
【００６５】
実施例１−１
１００部のエチレン・１−ブテン共重合体（Ａ−１）と、１４．３部のエチレン・酢酸ビニル共重合体（Ｂ−１）と、８．６部の防曇剤（Ｃ１−１）とをタンブラーにて混合した後、二軸押出機により２２０℃で溶融状態としたところへ、２０部の防曇剤（Ｄ−１）を液状注入により供給して、全ての原料を溶融混練した。次いで、造粒して、表１に示す構成のマスターバッチ（Ｍ−１）を得た。
【００６６】
マスターバッチを製造する際に、マスターバッチの製造安定性（生産性）を目視で観察し、以下の基準で評価した。その評価結果を表１に併記した。
＜マスターバッチ生産性の判定基準＞
１：マスターバッチ製造時に、ベントアップ及びストランド暴れが発生しなかった（製造安定性に非常に優れる）
２：マスターバッチ製造時に、ストランドの走行に乱れが発生することがあったが、ベントアップは発生しなかった（製造安定性に優れる）
３：マスターバッチ製造時に、ストランド暴れ及びベントアップが発生した（製造安定性に劣る）
【００６７】
実施例１−２
１００部のエチレン・１−ブテン共重合体（Ａ−１）と、８部のエチレン・酢酸ビニル共重合体（Ｂ−２）と、１．３部の防曇剤（Ｃ１−１）とをタンブラーにて混合した後、二軸押出機により２２０℃で溶融状態としたところへ、５部の防曇剤（Ｄ−２）を液状注入により供給して、全ての原料を溶融混練した。次いで、造粒して、表１に示す構成のマスターバッチ（Ｍ−２）を得た。そして、実施例１−１と同様にして、マスターバッチの製造安定性（生産性）を評価した。その結果を表１に併記した。
【００６８】
実施例１−３
１００部のエチレン・１−ヘキセン共重合体（Ａ−２）と、１０部のエチレン・酢酸ビニル共重合体（Ｂ−３）と、０．６部の防曇剤（Ｃ１−１）とをタンブラーにて混合した後、二軸押出機により２２０℃で溶融状態としたところへ、１４．４部の防曇剤（Ｄ−３）を液状注入により供給して、全ての原料を溶融混練した。次いで、造粒して、表１に示す構成のマスターバッチ（Ｍ−３）を得た。そして、実施例１−１と同様にして、マスターバッチの製造安定性（生産性）を評価した。その結果を表１に併記した。
【００６９】
実施例１−４
１００部のエチレン・１−ブテン共重合体（Ａ−１）と、１４．３部のエチレン・酢酸ビニル共重合体（Ｂ−１）と、６質量部の防曇剤（Ｃ１−１）とをタンブラーにて混合した後、二軸押出機により２２０℃で溶融状態としたところへ、４質量部の防曇剤（Ｄ−１）を液状注入により供給して、全ての原料を溶融混練した。次いで、造粒して、表１に示す構成のマスターバッチ（Ｍ−４）を得た。そして、実施例１−１と同様にして、マスターバッチの製造安定性（生産性）を評価した。その結果を表１に併記した。
【００７０】
実施例１−５
１００部のエチレン・１−オクテン共重合体（Ａ−３）と、５３部のエチレン・メタクリル酸メチル共重合体（Ｂ−４）と、１２部の防曇剤（Ｃ１−１）と１８部の防曇剤（Ｄ−４）とをタンブラーにて混合した後、二軸押出機により２２０℃で全ての原料を溶融混練した。次いで、造粒して、表１に示す構成のマスターバッチ（Ｍ−５）を得た。そして、実施例１−１と同様にして、マスターバッチの製造安定性（生産性）を評価した。その結果を表１に併記した。
【００７１】
実施例１−６
１００部のエチレン・１−ヘキセン共重合体（Ａ−４）と、３０部のエチレン・アクリル酸エチル共重合体（Ｂ−５）と、８．６部の防曇剤（Ｃ１−２）とをタンブラーにて混合した後、二軸押出機により２２０℃で溶融状態としたところへ、１３部の防曇剤（Ｄ−５）を液状注入により供給して、全ての原料を溶融混練した。次いで、造粒して、表１に示す構成のマスターバッチ（Ｍ−６）を得た。そして、実施例１−１と同様にして、マスターバッチの製造安定性（生産性）を評価した。その結果を表１に併記した。
【００７２】
比較例１−１
１００部のエチレン・１−ブテン共重合体（Ａ−１）と、４．２部のエチレン・酢酸ビニル共重合体（Ｂ−１）と、１６．２部の防曇剤（Ｃ１−１）とをタンブラーにて混合した後、二軸押出機により２２０℃で溶融状態としたところへ、３７．８部の防曇剤（Ｄ−１）を液状注入により供給して、全ての原料を溶融混練した。次いで、造粒して、表１に示す構成のマスターバッチ（ｍ−１）を得た。そして、実施例１−１と同様にして、マスターバッチの製造安定性（生産性）を評価した。その結果を表１に併記した。
【００７３】
比較例１−２
１００部のエチレン・１−ブテン共重合体（Ａ−１）と、１４．３部のエチレン・酢酸ビニル共重合体（Ｂ−１）とをタンブラーにて混合した後、二軸押出機により２２０℃で溶融混練した。次いで、造粒して、表１に示す構成のマスターバッチ（ｍ−２）を得た。そして、実施例１−１と同様にして、マスターバッチの製造安定性（生産性）を評価した。その結果を表１に併記した。
【００７４】
比較例１−３
１００部のエチレン・１−ブテン共重合体（Ａ−１）と、１４．３部のエチレン・酢酸ビニル共重合体（Ｂ−２）と、０．２部の防曇剤（Ｃ１−１）とをタンブラーにて混合した後、二軸押出機により２２０℃で溶融状態したところへ、４．８部の防曇剤（Ｄ−１）を液状注入により供給して、全ての原料を溶融混練した。次いで、造粒して、表１に示す構成のマスターバッチ（ｍ−３）を得た。そして、実施例１−１と同様にして、マスターバッチの製造安定性（生産性）を評価した。その結果を表１に併記した。
【００７５】
比較例１−４
１００部のエチレン・１−ブテン共重合体（Ａ−１）と、８８．２部のエチレン・酢酸ビニル共重合体（Ｂ−２）と、１．３部の防曇剤（Ｃ１−１）とをタンブラーにて混合した後、二軸押出機により２２０℃で溶融状態としたところへ、２０部の防曇剤（Ｄ−１）を液状注入により供給して、全ての原料を溶融混練した。次いで、造粒して、表１に示す構成のマスターバッチ（ｍ−４）を得た。そして、実施例１−１と同様にして、マスターバッチの製造安定性（生産性）を評価した。その結果を表１に併記した。
【００７６】
比較例１−５
１００部のエチレン・１−ブテン共重合体（Ａ−１）と、８．６部の防曇剤（Ｃ１−１）とをタンブラーにて混合した後、二軸押出機により２２０℃で溶融状態としたところへ、２０部の防曇剤（Ｄ−１）を液状注入により供給して、全ての原料を溶融混練した。次いで、造粒して、表１に示す構成のマスターバッチ（ｍ−５）を得た。そして、実施例１−１と同様にして、マスターバッチの製造安定性（生産性）を評価した。その結果を表１に併記した。
【００７７】
比較例１−６
１００部のエチレン・１−ブテン共重合体（Ａ−１）と、３．５部のエチレン・酢酸ビニル共重合体（Ｂ−２）と、８．６部の防曇剤（Ｃ１−１）とをタンブラーにて混合した後、二軸押出機により２２０℃で溶融状態としたところへ、２０部の防曇剤（Ｄ−１）を液状注入により供給して、全ての原料を溶融混練した。次いで、造粒して、表１に示す構成のマスターバッチ（ｍ−６）を得た。そして、実施例１−１と同様にして、マスターバッチの製造安定性（生産性）を評価した。その結果を表１に併記した。
【００７８】
比較例１−７
１００部のエチレン・１−ブテン共重合体（Ａ−１）と、１４．３部のアイオノマー（ｂ−１）と、８．６部の防曇剤（Ｃ１−１）とをタンブラーにて混合した後、二軸押出機により２２０℃で溶融状態としたところへ、２０部の防曇剤（Ｄ−１）を液状注入により供給して、全ての原料を溶融混練した。次いで、造粒して、表１に示す構成のマスターバッチ（ｍ−７）を得た。そして、実施例１−１と同様にして、マスターバッチの製造安定性（生産性）を評価した。その結果を表１に併記した。
【００７９】
比較例１−８
１００部のエチレン・１−ブテン・プロピレン共重合体（Ａ−５）と、１５部の無水マレイン変性ポリプロピレン（Ｂ−６）と、２部の防曇剤（Ｃ２−１）とをタンブラーにて混合した後、二軸押出機により２２０℃で溶融状態としたところへ、１８部の防曇剤（Ｄ−６）を液状注入により供給して、全ての原料を溶融混練した。次いで、造粒して、表１に示す構成のマスターバッチ（ｍ−８）を得た。そして、実施例１−１と同様にして、マスターバッチの製造安定性（生産性）を評価した。その結果を表１に併記した。
【００８０】
比較例１−９
１００部のエチレン・１−ブテン・プロピレン共重合体（Ａ−５）と、１８部の無水マレイン変性ポリプロピレン（Ｂ−６）と、２．９部の防曇剤（Ｃ３−１）とをタンブラーにて混合した後、二軸押出機により２２０℃で溶融状態としたところへ、２５．７部の防曇剤（Ｄ−７）を液状注入により供給して、全ての原料を溶融混練した。次いで、造粒して、表１に示す構成のマスターバッチ（ｍ−９）を得た。そして、実施例１−１と同様にして、マスターバッチの製造安定性（生産性）を評価した。その結果を表１に併記した。
【００８１】
【表１】
0006811501.tif 000003
【００８２】
３．ポリオレフィン系樹脂フィルムの製造（１）
表１に示すマスターバッチと、非変性ポリオレフィン樹脂とを用いて、ポリオレフィン系樹脂フィルムを得た。
【００８３】
実施例２−１
上記実施例１−１で得られたマスターバッチ（Ｍ−１）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（Ｆ−１）を製造した（表２参照）。
【００８４】
ポリオレフィン系樹脂フィルムの製膜挙動の目視観察及び寸法測定を行い、製膜安定性（製膜性）を、以下の基準で評価した。その評価結果を表２に併記した。
＜製膜性の判定基準＞
１：フィルム製膜時に、押出変動が発生せず、膜厚むらが設定厚みに対して±５μｍであった（製膜安定性に非常に優れる）
２：フィルム製膜時に、押出変動がわずかに発生したが、膜厚むらが設定厚みに対して±５μｍであった（製膜安定性に優れる）
３：フィルム製膜時に、押出変動によるスジや膜厚むらが発生した（製膜安定性に劣る）
【００８５】
また、得られたポリオレフィン系樹脂フィルムについて、下記方法により、防曇性及び透明性の評価を行った。その結果を表２に併記した。
（１）防曇性
ポリオレフィン系樹脂フィルムを、温度２０℃及び相対湿度６５％の条件下に２４時間載置して調湿した後、２０℃の水を入れたビーカーの開口面に被せた。次いで、この状態で５℃の雰囲気下に２４時間置いて、ビーカー被着面への水滴の付着程度を観察し、以下の基準で防曇性を評価した。
＜防曇性の判定基準＞
１：水滴の付着がなく、透明であった（防曇性が著しく優れる）
２：大きな水滴の付着があったが、透明であった（防曇性が優れる）
３：多数の小さい水滴の付着があり、不透明であった（防曇性が劣る）
（２）透明性
ポリオレフィン系樹脂フィルムを、温度２０℃及び相対湿度６５％の条件下に２４時間載置して調湿した後、日本電色工業社製ヘイズメーター「ＮＤＨ−５０００」（型式名）を用いてヘイズを測定し、下記の基準で透明性を評価した。
＜透明性の判定基準＞
１：ヘイズが５％未満（透明性が優れる）
２：ヘイズが５％以上１０％未満（透明性が良好である）
３：ヘイズが１０％以上（透明性が劣る）
【００８６】
実施例２−２
上記実施例１−２で得られたマスターバッチ（Ｍ−２）２０部と、エチレン・１−ブテン共重合体（Ａ−１）からなるからなる非変性ポリオレフィン樹脂８０部とを、タンブラーで混合した。次いで、インフレーション成形機により混合物を１９０℃で溶融し、２０℃の環境下で空冷しながら押し出して、厚さ３０μｍのポリオレフィン系樹脂フィルム（Ｆ−２）を製造した（表２参照）。
その後、実施例２−１と同様にしてフィルムの評価を行った。その結果を表２に示す。
【００８７】
実施例２−３
上記実施例１−３で得られたマスターバッチ（Ｍ−３）１５部と、エチレン・１−ヘキセン共重合体（Ａ−２）からなる非変性ポリオレフィン樹脂８５部とを、タンブラーで混合した。次いで、インフレーション成形機により混合物を１９０℃で溶融し、２０℃の環境下で空冷しながら押し出して、厚さ２０μｍのポリオレフィン系樹脂フィルム（Ｆ−３）を製造した（表２参照）。
その後、実施例２−１と同様にしてフィルムの評価を行った。その結果を表２に示す。
【００８８】
実施例２−４
上記実施例１−４で得られたマスターバッチ（Ｍ−４）１０部と、エチレン・１−ブテン共重合体（Ａ−１）からなる非変性ポリオレフィン樹脂９０部とを、タンブラーで混合した。次いで、インフレーション成形機により混合物を１９０℃で溶融し、２０℃の環境下で空冷しながら押し出して、厚さ４０μｍのポリオレフィン系樹脂フィルム（Ｆ−４）を製造した（表２参照）。
その後、実施例２−１と同様にしてフィルムの評価を行った。その結果を表２に示す。
【００８９】
実施例２−５
上記実施例１−５で得られたマスターバッチ（Ｍ−５）３０部と、エチレン・１−ヘキセン共重合体（Ａ−３）からなる非変性ポリオレフィン樹脂７０部とを、タンブラーで混合した。次いで、インフレーション成形機により混合物を１９０℃で溶融し、２０℃の環境下で空冷しながら押し出して、厚さ１０μｍのポリオレフィン系樹脂フィルム（Ｆ−５）を製造した（表２参照）。
その後、実施例２−１と同様にしてフィルムの評価を行った。その結果を表２に示す。
【００９０】
実施例２−６
上記実施例１−６で得られたマスターバッチ（Ｍ−６）３部と、エチレン・１−ヘキセン共重合体（Ａ−４）からなる非変性ポリオレフィン樹脂９７部とを、タンブラーで混合した。次いで、インフレーション成形機により混合物を１９０℃で溶融し、２０℃の環境下で空冷しながら押し出して、厚さ１２０μｍのポリオレフィン系樹脂フィルム（Ｆ−６）を製造した（表２参照）。
その後、実施例２−１と同様にしてフィルムの評価を行った。その結果を表２に示す。
【００９１】
比較例２−１
上記比較例１−１で得られたマスターバッチ（ｍ−１）１０部と、エチレン・１−ブテン共重合体（Ａ−１）からなる非変性ポリオレフィン樹脂９０部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−１）を製造した（表２参照）。
その後、実施例２−１と同様にしてフィルムの評価を行った。その結果を表２に示す。
【００９２】
比較例２−２
上記比較例１−２で得られたマスターバッチ（ｍ−２）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−１）を製造した（表２参照）。
その後、実施例２−１と同様にしてフィルムの評価を行った。その結果を表２に示す。
【００９３】
比較例２−３
上記比較例１−３で得られたマスターバッチ（ｍ−３）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−３）を製造した（表２参照）。
その後、実施例２−１と同様にしてフィルムの評価を行った。その結果を表２に示す。
【００９４】
比較例２−４
上記比較例１−４で得られたマスターバッチ（ｍ−４）３部と、エチレン・１−ブテン共重合体（Ａ−１）からなる非変性ポリオレフィン樹脂９７部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−４）を製造した（表２参照）。
その後、実施例２−１と同様にしてフィルムの評価を行った。その結果を表２に示す。
【００９５】
比較例２−５
上記比較例１−５で得られたマスターバッチ（ｍ−５）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−５）を製造した（表２参照）。
その後、実施例２−１と同様にしてフィルムの評価を行った。その結果を表２に示す。
【００９６】
比較例２−６
上記比較例１−６で得られたマスターバッチ（ｍ−６）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−６）を製造した（表２参照）。
その後、実施例２−１と同様にしてフィルムの評価を行った。その結果を表２に示す。
【００９７】
比較例２−７
上記比較例１−７で得られたマスターバッチ（ｍ−７）５部と、エチレン・１−ブテン共重合体（Ａ−１）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−７）を製造した（表２参照）。
その後、実施例２−１と同様にしてフィルムの評価を行った。その結果を表２に示す。
【００９８】
比較例２−８
上記比較例１−８で得られたマスターバッチ（ｍ−８）７部と、エチレン・１−ブテン・プロピレン共重合体（Ａ−５）からなる非変性ポリオレフィン樹脂９３部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−８）を製造した（表２参照）。
その後、実施例２−１と同様にしてフィルムの評価を行った。その結果を表２に示す。
【００９９】
比較例２−９
上記比較例１−９で得られたマスターバッチ（ｍ−９）５部と、エチレン・１−ブテン・プロピレン共重合体（Ａ−５）からなる非変性ポリオレフィン樹脂９５部とを、タンブラーで混合した。次いで、インフレーション成形機により混合物を１９０℃で溶融し、２０℃の環境下で空冷しながら押し出して、厚さ４０μｍのポリオレフィン系樹脂フィルム（ｆ−９）を製造した（表２参照）。
その後、実施例２−１と同様にしてフィルムの評価を行った。その結果を表２に示す。
【０１００】
【表２】
0006811501.tif 000004
【０１０１】
４．防曇剤を含み、改質剤を含まないマスターバッチの製造
以下、改質剤及び防曇剤を含有するポリオレフィン系樹脂フィルムの作製に用いる原料であるマスターバッチ（改質剤を含まず、非変性ポリオレフィン樹脂及び防曇剤を含有するマスターバッチ等）の製造例を示す。
【０１０２】
調製例１
１００部のエチレン・１−ブテン共重合体（Ａ−１）と、５．３部の防曇剤（Ｃ１−１）とをタンブラーにて混合した後、二軸押出機により２２０℃で溶融状態としたところへ、１２．３部の防曇剤（Ｄ−１）を液状注入により供給して、全ての原料を溶融混練した。次いで、造粒して、表３に示す構成のマスターバッチ（Ｍ−９）を得た。
【０１０３】
調製例２
１００部のエチレン・１−ブテン共重合体（Ａ−１）と、３．５部の防曇剤（Ｃ１−１）とをタンブラーにて混合した後、二軸押出機により２２０℃で溶融状態としたところへ、１４．１部の防曇剤（Ｄ−２）を液状注入により供給して、全ての原料を溶融混練した。次いで、造粒して、表３に示す構成のマスターバッチ（Ｍ−１０）を得た。
【０１０４】
調製例３
１００部のエチレン・１−ヘキセン共重合体（Ａ−２）と、１．２部の防曇剤（Ｃ１−１）とをタンブラーにて混合した後、二軸押出機により２２０℃で溶融状態としたところへ、２８．８部の防曇剤（Ｄ−３）を液状注入により供給して、全ての原料を溶融混練した。次いで、造粒して、表３に示す構成のマスターバッチ（Ｍ−１１）を得た。
【０１０５】
調製例４
１００部のエチレン・１−ブテン共重合体（Ａ−１）と、５．５部の防曇剤（Ｃ１−１）とをタンブラーにて混合した後、二軸押出機により２２０℃で溶融状態としたところへ、５．５部の防曇剤（Ｄ−１）を液状注入により供給して、全ての原料を溶融混練した。次いで、造粒して、表３に示す構成のマスターバッチ（Ｍ−１２）を得た。
【０１０６】
調製例５
１００部のエチレン・１−オクテン共重合体（Ａ−３）と、１４．４部の防曇剤（Ｃ１−１）と、２１．６部の防曇剤（Ｄ−４）とをタンブラーにて混合した後、二軸押出機により２２０℃で全ての原料を溶融混練した。次いで、造粒して、表３に示す構成のマスターバッチ（Ｍ−１３）を得た。
【０１０７】
調製例６
１００部のエチレン・１−ヘキセン共重合体（Ａ−４）と、４．４部の防曇剤（Ｃ１−２）とをタンブラーにて混合した後、二軸押出機により２２０℃で溶融状態としたところへ、６．７部の防曇剤（Ｄ−５）を液状注入により供給して、全ての原料を溶融混練した。次いで、造粒して、表３に示す構成のマスターバッチ（Ｍ−１４）を得た。
【０１０８】
調製例７
１００部のエチレン・１−ブテン・プロピレン共重合体（Ａ−５）と、１．１部の防曇剤（Ｃ２−１）とをタンブラーにて混合した後、二軸押出機により２２０℃で溶融状態としたところへ、１０部の防曇剤（Ｄ−６）を液状注入により供給して、全ての原料を溶融混練した。次いで、造粒して、表３に示す構成のマスターバッチ（Ｍ−１５）を得た。
【０１０９】
調製例８
１００部のエチレン・１−ブテン共重合体（Ａ−１）と、１．１部の防曇剤（Ｃ３−１）とをタンブラーにて混合した後、二軸押出機により２２０℃で溶融状態としたところへ、１０部の防曇剤（Ｄ−７）を液状注入により供給して、全ての原料を溶融混練した。次いで、造粒して、表３に示す構成のマスターバッチ（Ｍ−１６）を得た。
【０１１０】
【表３】
0006811501.tif 000005
【０１１１】
５．ポリオレフィン系樹脂フィルムの製造（２）
表４に示すマスターバッチと、非変性ポリオレフィン樹脂と、改質剤とを用いて、ポリオレフィン系樹脂フィルムを得た。
【０１１２】
実施例３−１
上記調製例１で得られたマスターバッチ（Ｍ−９）６部と、エチレン・１−ブテン重合体（Ａ−１）からなる非変性ポリオレフィン樹脂９０部と、改質剤であるエチレン・酢酸ビニル共重合体（Ｂ−１）４部とをタンブラーで混合した。次いで、インフレーション成形機により混合物を１９０℃で溶融し、２０℃の環境下で空冷しながら押し出して、表４に示す構成を有する、厚さ４０μｍのポリオレフィン系樹脂フィルム（ＦＦ−１）を製造した。
【０１１３】
得られたポリオレフィン系樹脂フィルムについて、実施例２−１と同様にして、製膜性、防曇性及び透明性の評価を行った。その結果を表４に併記した。
【０１１４】
実施例３−２
上記調製例２で得られたマスターバッチ（Ｍ−１０）６部と、エチレン・１−ブテン共重合体（Ａ−１）からなる非変性ポリオレフィン樹脂７９部と、改質剤であるエチレン・酢酸ビニル共重合体（Ｂ−２）１５部とをタンブラーで混合した。インフレーション成形機により混合物を１９０℃で溶融し、２０℃の環境下で押し出して、厚さ３０μｍのポリオレフィン系樹脂フィルム（ＦＦ−２）を製造した（表４参照）。
その後、上記と同様にして、製膜性、防曇性及び透明性の評価を行った。その結果を表４に併記した。
【０１１５】
実施例３−３
上記調製例３で得られたマスターバッチ（Ｍ−１１）８部と、エチレン・１−ヘキセン共重合体（Ａ−２）からなる非変性ポリオレフィン樹脂６２部と、改質剤であるエチレン・酢酸ビニル共重合体（Ｂ−３）３０部とをタンブラーで混合した。次いで、インフレーション成形機により混合物を１９０℃で溶融し、２０℃の環境下で押し出して、厚さ２０μｍのポリオレフィン系樹脂フィルム（ＦＦ−３）を製造した（表４参照）。
その後、上記と同様にして、製膜性、防曇性及び透明性の評価を行った。その結果を表４に併記した。
【０１１６】
実施例３−４
上記調製例４で得られたマスターバッチ（Ｍ−１２）１５部と、エチレン・１−ブテン共重合体（Ａ−１）からなる非変性ポリオレフィン樹脂６５部と、改質剤であるエチレン・酢酸ビニル共重合体（Ｂ−１）２０部とをタンブラーで混合した。次いで、インフレーション成形機により混合物を１９０℃で溶融し、２０℃の環境下で押し出して、厚さ４０μｍのポリオレフィン系樹脂フィルム（ＦＦ−４）を製造した（表４参照）。
その後、上記と同様にして、製膜性、防曇性及び透明性の評価を行った。その結果を表４に併記した。
【０１１７】
実施例３−５
上記調製例５で得られたマスターバッチ（Ｍ−１３）３５部と、エチレン・１−オクテン共重合体（Ａ−３）からなる非変性ポリオレフィン樹脂５５部と、改質剤であるエチレン・メタクリル酸メチル共重合体（Ｂ−４）１０部とをタンブラーで混合した。次いで、インフレーション成形機により混合物を１９０℃で溶融し、２０℃の環境下で押し出して、厚さ１０μｍのポリオレフィン系樹脂フィルム（ＦＦ−５）を製造した（表４参照）。
その後、上記と同様にして、製膜性、防曇性及び透明性の評価を行った。その結果を表４に併記した。
【０１１８】
実施例３−６
上記調製例６で得られたマスターバッチ（Ｍ−１４）６部と、エチレン・ヘキセン共重合体（Ａ−４）からなる非変性ポリオレフィン樹脂９０部と、改質剤であるエチレン・アクリル酸エチル共重合体（Ｂ−５）４部とをタンブラーで混合した。次いで、インフレーション成形機により混合物を１９０℃で溶融し、２０℃の環境下で押し出して、厚さ１２０μｍのポリオレフィン系樹脂フィルム（ＦＦ−６）を製造した（表４参照）。
その後、上記と同様にして、製膜性、防曇性及び透明性の評価を行った。その結果を表４に併記した。
【０１１９】
比較例３−１
上記調製例１で得られたマスターバッチ（Ｍ−９）６部と、エチレン・１−ブテン共重合体（Ａ−１）からなる非変性ポリオレフィン樹脂４９部と、改質剤であるエチレン・酢酸ビニル共重合体（Ｂ−１）４５部とをタンブラーで混合した。次いで、インフレーション成形機により混合物を１９０℃で溶融し、２０℃の環境下で押し出して、厚さ４０μｍのポリオレフィン系樹脂フィルム（ｆｆ−１）を製造した（表４参照）。
その後、上記と同様にして、製膜性、防曇性及び透明性の評価を行った。その結果を表４に併記した。
【０１２０】
比較例３−２
上記調製例１で得られたマスターバッチ（Ｍ−９）６部と、エチレン・１−ブテン共重合体（Ａ−１）からなる非変性ポリオレフィン樹脂９４部とをタンブラーで混合した。次いで、インフレーション成形機により混合物を１９０℃で溶融し、２０℃の環境下で押し出して、改質剤を含有しない、厚さ４０μｍのポリオレフィン系樹脂フィルム（ｆｆ−２）を製造した（表４参照）。
その後、上記と同様にして、製膜性、防曇性及び透明性の評価を行った。その結果を表４に併記した。
【０１２１】
比較例３−３
上記調製例１で得られたマスターバッチ（Ｍ−９）６部と、エチレン・１−ブテン共重合体（Ａ−１）からなる非変性ポリオレフィン樹脂９３．７部と、改質剤であるエチレン・酢酸ビニル共重合体（Ｂ−１）０．３部とをタンブラーで混合した。次いで、インフレーション成形機により混合物を１９０℃で溶融し、２０℃の環境下で押し出して、厚さ４０μｍのポリオレフィン系樹脂フィルム（ｆｆ−３）を製造した（表４参照）。
その後、上記と同様にして、製膜性、防曇性及び透明性の評価を行った。その結果を表４に併記した。
【０１２２】
比較例３−４
上記調製例１で得られたマスターバッチ（Ｍ−９）６部と、エチレン・１−ブテン共重合体（Ａ−１）からなる非変性ポリオレフィン樹脂９０部と、改質剤であるアイオノマー（ｂ−１）を４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−４）を製造した（表４参照）。
その後、上記と同様にして、製膜性、防曇性及び透明性の評価を行った。その結果を表４に併記した。
【０１２３】
比較例３−５
上記調製例５で得られたマスターバッチ（Ｍ−１３）５０部と、エチレン・１−ブテン共重合体（Ａ−１）からなる非変性ポリオレフィン樹脂４６部と、改質剤であるエチレン・酢酸ビニル共重合体（Ｂ−１）４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−５）を製造した（表４参照）。
その後、上記と同様にして、製膜性、防曇性及び透明性の評価を行った。その結果を表４に併記した。
【０１２４】
比較例３−６
エチレン・１−ブテン共重合体（Ａ−１）からなる非変性ポリオレフィン樹脂９６部と、改質剤であるエチレン・酢酸ビニル共重合体（Ｂ−２）４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−６）を製造した（表４参照）。
その後、上記と同様にして、製膜性、防曇性及び透明性の評価を行った。その結果を表４に併記した。
【０１２５】
比較例３−７
上記調製例１で得られたマスターバッチ（Ｍ−９）０．５部と、エチレン・１−ブテン共重合体（Ａ−１）からなる非変性ポリオレフィン樹脂９５．５部と、改質剤であるアイオノマー（ｂ−１）４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−７）を製造した（表４参照）。
その後、上記と同様にして、製膜性、防曇性及び透明性の評価を行った。その結果を表４に併記した。
【０１２６】
比較例３−８
上記調製例７で得られたマスターバッチ（Ｍ−１５）６部と、エチレン・１−ブテン・プロピレン共重合体（Ａ−５）からなる非変性ポリオレフィン樹脂９０部と、改質剤である無水マレイン酸変性ポリプロピレン（Ｂ−６）４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−８）を製造した（表４参照）。
その後、上記と同様にして、製膜性、防曇性及び透明性の評価を行った。その結果を表４に併記した。
【０１２７】
比較例３−９
上記調製例８で得られたマスターバッチ（Ｍ−１６）６部と、エチレン・１−ブテン・プロピレン共重合体（Ａ−５）からなる非変性ポリオレフィン樹脂９０部と、改質剤である無水マレイン酸変性ポリプロピレン（Ｂ−６）４部とをタンブラーで混合した。次いで、インフレーション成形機により混合物を１９０℃で溶融し、２０℃の環境下で押し出して、厚さ４０μｍのポリオレフィン系樹脂フィルム（ｆｆ−９）を製造した（表４参照）。
その後、上記と同様にして、製膜性、防曇性及び透明性の評価を行った。その結果を表４に併記した。
【０１２８】
【表４】
0006811501.tif 000006
【０１２９】
表４から明らかなように、本発明に係る改質剤及び防曇剤が非変性ポリオレフィン樹脂に対して特定の含有割合で含む実施例３−１〜３−６のポリオレフィン系樹脂フィルム（ＦＦ−１）〜（ＦＦ−６）は、防曇性及び透明性に優れることが分かる。
【０１３０】
６．積層フィルムの製造
表３に示すマスターバッチ、非変性ポリオレフィン樹脂及び改質剤を用いて、防曇剤及び改質剤を含有する第１樹脂層と、防曇剤及び改質剤を含有する場合がある第２樹脂層（中間層）と、第３樹脂層とをこの順に備える３層構造の積層フィルムを得た。
【０１３１】
実施例４−１
第１樹脂層の成形材料として、マスターバッチ（Ｍ−９）２０部と、エチレン・１−ブテン共重合体（Ａ−１）７６部と、エチレン・酢酸ビニル共重合体（Ｂ−１）４部とをタンブラーを用いて混合した混合物を用いた。第２樹脂層（中間層）及び第３樹脂層の成形材料として、いずれも、エチレン・１−ブテン共重合体（Ａ−１）のみを用いた（表５参照）。
これらの成形材料を用いて、インフレーション成形機により混合物を１９０℃で溶融し、２０℃の環境下で共押出して、第１樹脂層、第２樹脂層（中間層）及び第３樹脂層が表６に示される構成を有し、各樹脂層の厚さが、それぞれ、１０μｍ、２０μｍ及び１０μｍである、合計厚さ４０μｍの積層フィルム（Ｇ−１）を製造した。
【０１３２】
製造した積層フィルムについて、実施例２−１と同様にして、製膜性を評価した。また、下記方法により、防曇性及び透明性の評価を行った。評価結果を表６に併記した。
【０１３３】
（１）防曇性
積層フィルムを、温度２０℃及び相対湿度６５％の条件下に２４時間載置して調湿した後、第１樹脂層の面を２０℃の水を入れたビーカー上面に被せた。次いで、この状態で５℃の雰囲気下に２４時間置いて、ビーカー被着面（第１樹脂層の表面）への水滴の付着程度を観察し、以下の基準で防曇性を評価した。
＜防曇性の判定基準＞
１：水滴の付着がなく、透明であった（防曇性が著しく優れる）
２：大きな水滴の付着があったが、透明であった（防曇性が優れる）
３：多数の小さい水滴の付着があり、不透明であった（防曇性が劣る）
【０１３４】
（２）透明性
積層フィルムを、温度２０℃及び相対湿度６５％の条件下に２４時間載置して調湿した後、日本電色工業社製ヘイズメーター「ＮＤＨ−５０００」（型式名）を用いてヘイズを測定し、下記の基準で透明性を評価した。
＜透明性の基準＞
１：ヘイズが１０％未満（透明性が優れる）
２：ヘイズが１０％以上１５％未満（透明性が良好である）
３：ヘイズが１５％以上（透明性が劣る）
【０１３５】
実施例４−２
第１樹脂層の成形材料として、マスターバッチ（Ｍ−１０）２０部と、エチレン・１−ブテン共重合体（Ａ−１）６５部と、エチレン・酢酸ビニル共重合体（Ｂ−２）１５部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（Ｇ−２）を得た（表５及び表６参照）。そして、製膜性、防曇性及び透明性の評価を行った。その結果を表６に併記した。
【０１３６】
実施例４−３
第１樹脂層の成形材料として、マスターバッチ（Ｍ−１１）１０部と、エチレン・１−ヘキセン共重合体（Ａ−２）６０部と、エチレン・酢酸ビニル共重合体（Ｂ−３）３０部とをタンブラーを用いて混合した混合物を用い、第２樹脂層（中間層）の成形材料として、マスターバッチ（Ｍ−１１）１０部と、エチレン・１−ヘキセン共重合体（Ａ−２）８０部と、エチレン・酢酸ビニル共重合体（Ｂ−１）１０部とをタンブラーを用いて混合した混合物を用い、第３樹脂層の成形材料として、エチレン・１−ヘキセン共重合体（Ａ−２）のみを用いた以外は、実施例４−１と同様の操作を行い、第１樹脂層、第２樹脂層（中間層）及び第３樹脂層の厚さが、それぞれ、２０μｍ、２０μｍ及び２０μｍである、積層フィルム（Ｇ−３）を得た（表５及び表６参照）。そして、製膜性、防曇性及び透明性の評価を行った。その結果を表６に併記した。
【０１３７】
実施例４−４
第１樹脂層の成形材料として、マスターバッチ（Ｍ−１２）２５部と、エチレン・１−ブテン共重合体（Ａ−１）７０部と、エチレン・酢酸ビニル共重合体（Ｂ−１）５部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、２０μｍ、２０μｍ及び２０μｍである、積層フィルム（Ｇ−４）を得た（表５及び表６参照）。そして、製膜性、防曇性及び透明性の評価を行った。その結果を表６に併記した。
【０１３８】
実施例４−５
第１樹脂層の成形材料として、マスターバッチ（Ｍ−１３）８部と、エチレン・１−オクテン共重合体（Ａ−３）８２部と、エチレン・メタクリル酸メチル共重合体（Ｂ−４）１０部とをタンブラーを用いて混合した混合物を用い、第２樹脂層（中間層）及び第３樹脂層の成形材料として、いずれも、エチレン・１−オクテン共重合体（Ａ−３）のみを用いた以外は、実施例４−１と同様の操作を行い、第１樹脂層、第２樹脂層（中間層）及び第３樹脂層の厚さが、それぞれ、２０μｍ、２０μｍ及び２０μｍである、積層フィルム（Ｇ−５）を得た（表５及び表６参照）。そして、製膜性、防曇性及び透明性の評価を行った。その結果を表６に併記した。
【０１３９】
実施例４−６
第１樹脂層の成形材料として、マスターバッチ（Ｍ−１４）２０部と、エチレン・ヘキセン共重合体（Ａ−４）７６部と、エチレン・アクリル酸エチル共重合体（Ｂ−５）４部とをタンブラーを用いて混合した混合物を用い、第２樹脂層（中間層）の成形材料として、マスターバッチ（Ｍ−１４）５部と、エチレン・ヘキセン共重合体（Ａ−４）７１部と、エチレン・酢酸ビニル共重合体（Ｂ−１）２４部とをタンブラーを用いて混合した混合物を用い、第３樹脂層の成形材料として、エチレン・ヘキセン共重合体（Ａ−４）のみを用いた以外は、実施例４−１と同様の操作を行い、第１樹脂層、第２樹脂層（中間層）及び第３樹脂層の厚さが、それぞれ、２０μｍ、７０μｍ及び３０μｍである、積層フィルム（Ｇ−６）を得た（表５及び表６参照）。そして、製膜性、防曇性及び透明性の評価を行った。その結果を表６に併記した。
【０１４０】
比較例４−１
第１樹脂層の成形材料として、マスターバッチ（Ｍ−９）２０部と、エチレン・１−ブテン共重合体（Ａ−１）３５部と、エチレン・酢酸ビニル共重合体（Ｂ−１）４５部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−１）を得た（表５及び表６参照）。そして、製膜性、防曇性及び透明性の評価を行った。その結果を表６に併記した。
【０１４１】
比較例４−２
第１樹脂層の成形材料として、マスターバッチ（Ｍ−９）２０部と、エチレン・１−ブテン共重合体（Ａ−１）８０部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−２）を得た（表５及び表６参照）。そして、製膜性、防曇性及び透明性の評価を行った。その結果を表６に併記した。
【０１４２】
比較例４−３
第１樹脂層の成形材料として、マスターバッチ（Ｍ−９）２０部と、エチレン・１−ブテン共重合体（Ａ−１）７９．７部と、エチレン・酢酸ビニル共重合体（Ｂ−１）０．３部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−３）を得た（表５及び表６参照）。そして、製膜性、防曇性及び透明性の評価を行った。その結果を表６に併記した。
【０１４３】
比較例４−４
第１樹脂層の成形材料として、マスターバッチ（Ｍ−９）２０部と、エチレン・１−ブテン共重合体（Ａ−１）７６部と、アイオノマー（ｂ−１）４部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−４）を得た（表５及び表６参照）。そして、製膜性、防曇性及び透明性の評価を行った。その結果を表６に併記した。
【０１４４】
比較例４−５
第１樹脂層の成形材料として、マスターバッチ（Ｍ−１３）５０部と、エチレン・１−ブテン共重合体（Ａ−１）４６部と、エチレン・酢酸ビニル共重合体（Ｂ−１）４部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−５）を得た（表５及び表６参照）。そして、製膜性、防曇性及び透明性の評価を行った。その結果を表６に併記した。
【０１４５】
比較例４−６
第１樹脂層の成形材料として、エチレン・１−ブテン共重合体（Ａ−１）９６部と、エチレン・酢酸ビニル共重合体（Ｂ−１）４部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−６）を得た（表５及び表６参照）。そして、製膜性、防曇性及び透明性の評価を行った。その結果を表６に併記した。
【０１４６】
比較例４−７
第１樹脂層の成形材料として、マスターバッチ（Ｍ−１５）３０部と、エチレン・１−ブテン・プロピレン共重合体（Ａ−５）６６部と、無水マレイン変性ポリプロピレン（Ｂ−６）４部とをタンブラーを用いて混合した混合物を用い、第２樹脂層（中間層）の成形材料として、マスターバッチ（Ｍ−１５）１５部と、エチレン・１−ブテン・プロピレン共重合体（Ａ−５）７５部と、エチレン・酢酸ビニル共重合体（Ｂ−１）１０部とをタンブラーを用いて混合した混合物を用い、第３樹脂層の成形材料として、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び３０μｍである、積層フィルム（ｇ−７）を得た（表５及び表６参照）。そして、製膜性、防曇性及び透明性の評価を行った。その結果を表６に併記した。
【０１４７】
比較例４−８
第１樹脂層の成形材料として、マスターバッチ（Ｍ−１６）３０部と、エチレン・１−ブテン・プロピレン共重合体（Ａ−５）６６部と、無水マレイン変性ポリプロピレン（Ｂ−６）４部とをタンブラーを用いて混合した混合物を用い、第２樹脂層（中間層）及び第３樹脂層の成形材料として、いずれも、エチレン・１−ブテン共重合体（Ａ−１）のみを用いた以外は、実施例４−１と同様の操作を行い、第１樹脂層、第２樹脂層（中間層）及び第３樹脂層の厚さが、それぞれ、１０μｍ、２０μｍ及び１０μｍである、積層フィルム（ｇ−８）を得た（表５及び表６参照）。そして、製膜性、防曇性及び透明性の評価を行った。その結果を表６に併記した。
【０１４８】
【表５】
0006811501.tif 000007
【０１４９】
【表６】
0006811501.tif 000008
【０１５０】
表６から明らかなように、防曇性及び透明性に優れる本発明のポリオレフィン系樹脂フィルムからなる第１樹脂層を備える積層フィルム（Ｇ−１）〜（Ｇ−６）は、防曇性及び透明性に優れることが分かる。
【産業上の利用可能性】
【０１５１】
本発明のマスターバッチを含有する樹脂組成物を用いることにより、防曇性及び透明性に優れたポリオレフィン系樹脂フィルムを効率よく製造することができる。本発明のポリオレフィン系樹脂フィルム及び積層フィルムは、防曇性及び透明性に優れるため、食品等の包装材に好適である。
【要約】
【課題】透明性及び防曇性に優れたポリオレフィン系樹脂フィルム並びにその製造方法、その製造原料として好適なマスターバッチ及び樹脂組成物並びに積層フィルムの提供。
【解決手段】本発明のマスターバッチは、非変性のポリオレフィン樹脂と、改質剤と、防曇剤とを含有し、改質剤は、エチレン・酢酸ビニル共重合体、エチレン・不飽和カルボン酸エステル共重合体、及び、不飽和酸無水物で変性されたポリオレフィン樹脂から選ばれた少なくとも１種であり、防曇剤は、アルキルスルホン酸アルカリ金属塩、アルキルアリールスルホン酸アルカリ金属塩及びアルキル硫酸アルカリ金属塩から選ばれた少なくとも１種であり、改質剤及び防曇剤の含有割合は、非変性ポリオレフィン樹脂１００質量部に対して、それぞれ、４〜８５質量部及び０．４〜１６．０質量部である。
【選択図】なし